(57)【要約】本発明は、テレフタルアミド繰り返し単位を含む、第二加熱における融点２９５℃以下を有する半芳香族ポリアミド（Ａ）と、テレフタルアミド繰り返し単位を含み、且つ２０００ｍｅ  ｑ／Ｋｇ未満のアミン末端基濃度及び、少なくとも０．１０のインヘレント粘度を有するポリアミドオリゴマー（Ｂ）とを、半芳香族ポリアミド（Ａ）とポリアミドオリゴマー（Ｂ）の両方の第一加熱における融点よりも高い温度で、第二加熱での融点３００℃以上を有する半芳香族ポリアミド（Ｃ）を生成するのに十分な時間、溶融混合するステップを備える方法に関する。【特許請求の範囲】
【請求項１】
テレフタルアミド繰り返し単位を含む、第二加熱における２９５℃以下の融点を有する半芳香族ポリアミド（Ａ）と、テレフタルアミド繰り返し単位を含み、且つ２０００ｍｅｑ／Ｋｇ未満のアミン末端基濃度及びＩＳＯ３０７：２００７に従って測定された少なくとも０．１０のインヘレント粘度を有するポリアミドオリゴマー（Ｂ）とを、半芳香族ポリアミド（Ａ）とポリアミドオリゴマー（Ｂ）の両方の第一加熱における融点よりも高い温度で、第二加熱における３００℃以上の融点を有する半芳香族ポリアミド（Ｃ）を生成するのに十分な時間、溶融混合するステップを含む方法であって、第一及び第二加熱での前記融点が、ＡＳＴＭ  Ｄ３４１８：２０１５に従って決定される、方法。
【請求項２】
半芳香族ポリアミド（Ａ）が、
（ａ）以下の（ｉ）及び（ｉｉ）を含む少なくとも１種のジカルボン酸と、
（ｉ）２０モルパーセントを超え約１００モルパーセントまでのテレフタル酸；
（ｉｉ）イソフタル酸及び４〜２０個の炭素原子を含む脂肪族二酸から選択される０〜約８０モルパーセントのジカルボン酸
（ｂ）４〜２０個の炭素原子を有する少なくとも１種の脂肪族ジアミンと、場合により
（ｃ）脂肪族ラクタム又は６〜２０個の炭素原子を有する脂肪族アミノカルボン酸
を含む請求項１に記載の方法。
【請求項３】
ポリアミドオリゴマー（Ｂ）が、半芳香族ポリアミド（Ａ）と同じテレフタルアミド繰り返し単位を含む請求項１に記載の方法。
【請求項４】
ＰＡ６Ｔ／６Ｉ、ＰＡ６Ｔ／６１０、６Ｔ／６６、ＰＡ６Ｔ／６１２、ＰＡ１０Ｔ／１０１０、ＰＡ１０Ｔ／１０Ｉ、ＰＡ１０Ｔ／１１、ＰＡ５Ｔ／５１０、６Ｔ／ＤＴ、ＰＡ４Ｔ／４１０、ＰＡ６Ｔ／９Ｔ、ＰＡ９Ｔ／１０Ｔ、ＰＡ５Ｔ／５Ｉ、ＰＡ６Ｔ／６Ｉ／６、及びＰＡ６Ｔ／６Ｉ／６６からなる群から選択される請求項１に記載の半芳香族ポリアミド（Ａ）。
【請求項５】
前記溶融混合が押出機内で行われる請求項１に記載の方法。
【請求項６】
前記押出機が、二軸押出機である請求項５に記載の方法。
【請求項７】
ポリアミドオリゴマー（Ｂ）が、１０００ｍｅｑ／Ｋｇ以下のアミン末端基濃度及び少なくとも０．１５のＩＶを有する請求項１に記載の方法。
【請求項８】
前記時間が、３分未満である請求項１に記載の方法。
【請求項９】
前記時間が、１分未満である請求項１に記載の方法。
【請求項１０】
請求項１に記載の方法により調製される半芳香族ポリアミド（Ｃ）を含む物品。
【請求項１１】
自動車エンジン部品、ボンネット下の自動車部品、電子部品、車両における電気部品、コネクタ、プラグ、センサー、リレー、ソレノイド、スイッチ、及び水管理システム用の部品からなる群から選択される請求項１０に記載の物品。
【請求項１２】
半芳香族ポリアミド（Ａ）の重量パーセントが、Ａ及びＢの重量パーセントを基準として、６０〜９０重量パーセントの範囲であり、ポリアミドオリゴマー（Ｂ）が、１０〜４０重量パーセントの範囲である請求項１に記載の方法。
【請求項１３】
半芳香族ポリアミド（Ｃ）が、半芳香族ポリアミド（Ａ）よりも少なくとも５モルパーセント高いテレフタルアミド含有量を含む請求項１に記載の方法。
【請求項１４】
半芳香族ポリアミド（Ｃ）が、過剰のアミン末端基を有する請求項１に記載の方法。
【請求項１５】
半芳香族ポリアミド（Ｃ）が、過剰の酸末端基を有する請求項１に記載の方法。
【請求項１６】
前記溶融混合温度が、４２５℃〜２５０℃である請求項１に記載の方法。
【請求項１７】
請求項１に記載の方法により調製された半芳香族ポリアミドであって、少なくとも３００℃の融点及び同じモル濃度の繰り返し単位を含むが全溶融プロセスにより調製した半芳香族ポリアミドよりも少なくとも４℃高い凝固点を有する半芳香族ポリアミド。
【請求項１８】
少なくとも３００℃の融点及び同じモル濃度の繰り返し単位を含むが全溶融プロセスにより調製した半芳香族ポリアミドよりも少なくとも４℃高い凝固点を有する半芳香族ポリアミド。
【請求項１９】
テレフタルアミド繰り返し単位を含む、第二加熱における２９５℃以下の融点を有する半芳香族ポリアミド（Ａ）と、半芳香族ポリアミド（Ａ）の第二加熱における融点よりも少なくとも１０℃高い第二加熱における融点を有するポリアミドオリゴマー（Ｂ）とを、半芳香族ポリアミド（Ａ）とポリアミドオリゴマー（Ｂ）の両方の第一加熱における融点よりも高い温度で、第二加熱における３００℃以上の融点を有する半芳香族ポリアミド（Ｃ）を生成するのに十分な時間、溶融混合するステップを含む方法であって、前記ポリアミドオリゴマー（Ｂ）が、テレフタルアミド繰り返し単位を含み、且つ２０００ｍｅｑ／Ｋｇ未満のアミン末端基濃度及びＩＳＯ３０７：２００７に従って測定された少なくとも０．１０のインヘレント粘度を有し、第一及び第二加熱での前記融点が、ＡＳＴＭ  Ｄ３４１８：２０１５に従って決定される、方法。
【請求項２０】
半芳香族ポリアミド（Ｃ）を生成するのに十分な前記時間が、約１５秒〜４分の範囲である請求項１に記載の方法。
【請求項２１】
前記溶融混合温度が、約３０５℃〜４００℃の範囲である請求項１に記載の方法。
【請求項２２】
ポリアミドオリゴマー（Ｂ）が、半芳香族ポリアミド（Ａ）よりも少なくとも１０モルパーセント高いテレフタルアミド含有量を含む請求項１に記載の方法。
【請求項２３】
ポリアミドオリゴマー（Ｂ）が、半芳香族ポリアミド（Ａ）中の総モルのジカルボン酸含有量を基準として、半芳香族ポリアミド（Ａ）よりも少なくとも１０モル％高いヘキサメチレンテレフタルアミド含有量を有する請求項１に記載の方法。
【発明の詳細な説明】
【技術分野】
【０００１】
３００℃以上の融点を有する半芳香族ポリアミドを調製する新規のプロセス及びこれらのプロセスにより調製される新規の半芳香族ポリアミドが、本明細書に記載される。これらのプロセスは、典型的なプロセスと比較すると半芳香族ポリアミドを高い処理温度に曝す時間が削減されるので、許容できるレベルの分解生成物及び予期しないほど高い凝固点を有する融点の高い半芳香族ポリアミドを提供する。
【背景技術】
【０００２】
一般的に、ポリアミドを調製するのに使用するプロセスにおいては、ポリアミドを形成するためのジカルボン酸及びジアミン反応混合物の重合は、連続加熱（及び反応媒体の温度の連続的な上昇）による昇圧で反応混合物から生じる水を段階的に除去することにより達成される。この手法においては、材料を液相で維持しながら、大部分の水が、除去される。
【０００３】
ポリアミド重合の従来技術は、溶液又はスラリーの原料を使用することがある。溶液重合の反応経路は、反応混合物が液相で維持されるように従来的に選択される。いかなる液−固相分離も回避するこの要件は、重合の早い段階中に、テレフタル酸を含有する反応混合物、例えばＰＡ−６Ｔ／６６などに対して、通例３００〜４００ｐｓｉｇを超えて溶液中でいかなる固体の形成も抑えて、反応混合物から水を除去するために、著しく上昇した圧力で又それに応じての高温で作動することを暗示する。さらに、段階的減圧及びポリマーの融点を超えての温度の上昇による後の段階の重合中に生成する水の除去は、熱及び物質移動律速（ｍａｓｓ  ｔｒａｎｓｆｅｒ  ｌｉｍｉｔａｔｉｏｎｓ）により比較的に長い時間を要する。これらの条件下での重合の１つの不利な点は、結果として生じる高度の分解反応や最終のポリマー生成物の有用性を損なう生成物である。
【０００４】
当業者は、通常、固体ポリマーが融解する相境界を超えて反応が進行するように、上昇した状態での圧力及び温度で、例えばテレフタル酸に基づくポリアミド系の初期段階の重合を行う。例えば、日本特許第７１３８３６６号公報を参照されたい。
【０００５】
米国特許第６，７５９，５０５号明細書は、反応器環境下における反応物の温度、圧力、及び滞留時間などの反応条件の管理に応じた単相と多相の両方の連続重合プロセスを開示する。
【０００６】
別法として、高分子量のポリマーの生成に関しては、２ステップの半連続プロセスが、これらのポリマーの重合に使用されている。このような取り組みは、最初に高圧及び高温で低分子量ポリマーを形成した後に重合の初期段階から固体又は液体のどちらかの形態に単離される必要がある。例えば、米国特許第４，７６２，９１０号明細書（Ｂａｙｅｒ）は、最初にポリアミドオリゴマーを調製し、次にそのオリゴマーをさらに重合することにより、アジピン酸、テレフタル酸及びヘキサメチレンジアミン（ＨＭＤ）のコポリマーを作製するプロセスを記載する。
【０００７】
このようなプロセスにおいて増大されたさらなる分子量は又、例えば、高剪断場及び二軸押出機のような機械的な熱の生成において低分子量ポリマーの急速な加熱をその融点を超えて可能とする作動条件を用いて、続いての処理により、達成できる。
【０００８】
高い融点のポリアミドを溶融状態に保つのに必要である昇温及び昇圧状態での長期間の作動を選択することに多くの有害な結果が存在する。特に、高温により分解反応の初期の開始が促され、それにより、最終ポリマー生成物の有用性が損なわれる影響を受ける。１つの例は、芳香族二塩基酸を伴う重合に伴うアミジン分岐平衡である。さらに、気相密度及び蒸気／液体の界面張力などの流体物性に及ぼす圧力の影響が、良好な伝熱性能の達成を損なうことがある。さらに、２ステッププロセスに関しては、ポリマーを高温に曝すのを回避する努力において、オリゴマーの単離及び再融解に伴う追加の製品コストが存在する。このようなプロセスは、粉末の取り扱いにおける課題を提供する。オリゴマーが、溶融形態で保たれるとしても、一般的には、過剰に高い温度に達するオリゴマー蒸気分離室に関連して、材料の分解及び汚染を制限するのは困難である。
【０００９】
バッチプロセスを用いるポリアミドの製造は、通常には、バッチプロセスの粘度の制約が起因して、生成できるポリアミドの平均分子量の点で制約がある。粘度は、生成するポリアミドが、ポリアミドを分解しない温度で反応器から取り出すことができるほどに十分に低くなければならない。バッチ反応器から低分子量ポリアミド又はオリゴマー生成物を取り出し、固相重合などの他のプロセスの使用によってそれらの分子量を増大することにより、バッチプロセスのこれらの分子量制約を克服する多大な尽力がなされてきた。
【００１０】
例えば、米国特許第５，９５５，５６９号明細書は、バッチ又は連続反応器からの低分子量ポリアミドの固体ペレットを反応容器に供給し、低分子量ポリアミド中に取り込まれた触媒を用いて固相重合によりポリアミドの分子量を増大するプロセスを開示する。
【００１１】
米国特許第５，０７９，３０７号明細書は、ジカルボキシ末端部を有する低分子量ポリアミドを調製することにより、高分子量ポリアミドを生成するプロセスを開示する。酸高配合のプレポリマーは、ジアミンモノマーの存在下で押出機においてさらに重合される。
【００１２】
米国特許出願公開第２００７／００４３１８５号明細書は、ポリアミドが、液相に分散した固相を形成し、その後液相から分離できるように、ポリアミドオリゴマーが液相中でさらに反応するプロセスを開示する。ポリマーは、固相で重合を続けてもよい。
【００１３】
米国特許第６，５６２，９４０号明細書は、押出機において高分子量ポリアミドを形成するプロセスを開示する。低分子量ポリアミドオリゴマー粉末は、ポリアミドオリゴマー粉末の融点よりも低い温度で押出機において処理されて顆粒を形成し、ポリアミド顆粒は、続いて後縮合されて高分子量のポリマーを形成する。
【００１４】
米国特許出願公開第２０１６／０１３０３９７号明細書は、ポリアミドオリゴマーを調製し、反応器からオリゴマーを取り出す連続プロセスを開示する。ポリアミドオリゴマーは、続いて後縮合されてポリアミドをもたらす。
【００１５】
国際公開第９９／６１５０９号パンフレットは、分子量３００〜６００の超低分子量テレフタルアミドオリゴマーとポリアミドの融点がオリゴマーの融点よりも低いポリアミドとの反応押出による、ポリアミドの調製を開示する。そのようなプロセスは、最終ポリアミド中のテレフタルアミド含有量を増大させる。
【００１６】
米国特許第５，７０８，１２５号明細書は、ジアミンとジカルボン酸の塩溶液を定常状態の条件下で溶液中で反応させた後、溶液から噴霧乾燥して、所望のポリアミドの固体粒子を得るプロセスを開示する。
【００１７】
通常は、超高分子量ポリアミドは、中分子量又は低分子量ポリアミドの固相重合により、調製される。有害な重合副反応が、高分子量の半結晶性ポリアミドの高い粘度及び高い融点のため、それらの付随する悪影響の熱及び物質移動の物理的性質と共に、関連する条件で作動する長年の要件を回避する高分子量ポリアミドを生成する新規のプロセスに対する必要性が存在する。
【００１８】
略語
特許請求の範囲及び本明細書の記述は、以下に示される略語及び定義を用いて解釈されるべきである。
「％」は、用語パーセントを意味する。
「ｐｓｉａ」は、用語平方インチあたりポンド絶対値を意味する。
「ｗｔ％」は、重量パーセントを意味する。
「ＭＰａ」は、メガパスカルを意味する。
「ＫＪ／ｍ2」は、キロジュール／平方メートルを意味する。
「Ｍｎ」は、数平均分子量を意味する。
「ｍｐ」は融点を意味する。
「ＤＳＣ」は、示差走査熱量測定を意味する。
「ＩＶ」は、インヘレント粘度（ｉｎｈｅｒｅｎｔ  ｖｉｓｃｏｓｉｔｙ）を意味する。
「ｆｐ」は、凝固点を意味する。
「℃」は、摂氏温度を意味する。
「モル％」は、モルパーセントを意味する。
「Ａ／Ｄ比」は、塩中のジカルボン酸／ジアミンのモル比を意味する。
「ＤＰ」は、重合度を意味する。
「ｐｐｈ」は、１時間あたりのポンドを意味する。
【００１９】
定義
本明細書において使用される冠詞「１つの（ａ）」は、１つ及び２つ以上を意味し、その指示対象の名詞を単数の文法上のカテゴリーに必ずしも限定しない。
【００２０】
本明細書で用いる用語「物品」は、その全体又は一部をさらに処理することなしに特定の用途又は目的に好適である形態、形状、構成にある品物、物、構造体、物体、要素、装置等を意味する。
【００２１】
本明細書で用いる用語「重合度」又は「ＤＰ」は、アミド結合で一緒に重合するジカルボン酸モノマーとジアミンモノマーの数を意味する。例えば、ジカルボン酸モノマーの１つのカルボン酸末端基が、ジアミンモノマーの１つのアミン末端基と反応して、１つのアミド結合を形成する場合、この生成物は、１つのジカルボン酸モノマーと１つのジアミンモノマーがアミド基によって一緒に結合していることを示唆するＤＰ２を有する。
【００２２】
本明細書で用いる用語「繰り返し単位」は、その繰り返しが完全なポリマー鎖を生成することとなるポリマーの一部分を意味する。例えば、ポリアミド６６に関しては、繰り返し単位は、その繰り返し単位がアミド結合により一緒に結合するアジピン酸−ヘキサメチレンジアミンであるように、ヘキサメチレンジアミンモノマーに結合するアジピン酸モノマーである。得られるポリマーは、ヘキサメチレンアジプアミドである。
【００２３】
本明細書で使用される用語「テレフタルアミド繰り返し単位」は、１分子のテレフタル酸と１分子のジアミンとの反応による生成物を意味する。その２つの分子は、一緒に共有結合しており、１分子のジアミンに共有結合した１分子のテレフタル酸を含む。
【００２４】
本明細書で使用される用語「オリゴマー」は、ＤＰが少なくとも２である低分子量ポリアミドを意味する。
【００２５】
本明細書で使用される用語「ポリマー樹脂」は、ポリマー組成物に使用される純ポリマーを意味し、それぞれのモノマーから生成するポリマー鎖のみを含む。つまり、追加の添加剤は、ポリマー中に全く存在しない。
【００２６】
本明細書で使用される用語「ポリマー組成物」は、ポリマー樹脂並びに、場合により、ＵＶ安定剤、潤滑剤、及び充填材などの組成物中に使われる任意の追加の材料を意味する。追加の材料がポリマー組成物中に全く存在しないならば、その場合は、ポリマー組成物とポリマー樹脂は、同一である。
【００２７】
本明細書で使用される用語「全溶融プロセス」は、ポリアミドを生成するプロセスであって、モノマー、モノマー塩、及びオリゴマーなどのポリアミドを調製するための出発物質が、溶融され、一旦溶融状態になると、最終のポリアミド生成物が生成されるまで、溶融状態のままであるプロセスを意味する。
【００２８】
本明細書で使用される用語「Ａ／Ｄ比」は、塩中におけるジカルボン酸のジアミンに対するモル比を意味する。塩は、ジカルボン酸をジアミンと混合して形成される。酸と塩基（ジアミン）が反応して塩を形成する。
【００２９】
本出願に明記された様々な範囲での数値の使用は、特に明確に示さない限り、規定範囲内の最小値及び最大値が両方とも語「約」によって先行されているかのように近似値として記述されている。このようにして、規定範囲の上下の僅かな変動を用いてこの範囲内の値と実質的に同じ結果を達成することができる。又、これらの範囲の開示は、最小値と最大値との間の各値及びあらゆる値を含む連続的な範囲として意図されている。
【００３０】
範囲及び好ましい変形形態
本明細書に記載される任意の範囲は、特に明記されない限り、その端点を明確に包含する。範囲としての量、濃度又は他の値若しくはパラメーターの記載は、このような範囲の上限及び下限の対が本明細書に明示的に開示されるか否かに関わらず、任意の可能な範囲の上限及び任意の可能な範囲の下限から形成される全ての可能な範囲を具体的に開示する。本明細書に記載の化合物、プロセス及び物品は、本明細書での範囲の定義で開示される具体的な値に限定されない。
【００３１】
本明細書に記載のプロセス、化合物及び物品の材料、化学物質、方法、工程、値及び／又は範囲等についての任意の変形形態の本明細書における開示は、好ましい又は好ましくないとして特定されているかどうかに関わらず、材料、方法、工程、値、範囲等の任意の可能な組み合わせを含むことが具体的に意図されている。請求項についての正確且つ十分な裏付けを与えることを目的として、任意の開示の組み合わせは、本明細書に記載のプロセス、化合物及び物品の好ましい変形形態である。
【００３２】
本明細書において、式（Ｉ）の硬化剤などの、本明細書に記載される任意の化学種の化学名に関しての命名誤り又は誤字が存在する場合には、化学構造が化学名に優先する。又、本明細書に記載の任意の化学種の化学構造中に誤りが存在する場合、当業者が意図されている記述を理解する化学種の化学構造が優先される。
【発明の概要】
【課題を解決するための手段】
【００３３】
少なくとも３００℃の融点を有する半芳香族ポリアミドを調製する新規のプロセスが、本明細書に開示される。このようなプロセスは、２９５℃以下の融点を有する半芳香族ポリアミド（Ａ）を、少なくとも３の最小ＤＰを有し且つ半芳香族ポリアミド（Ａ）よりも高い融点を有するポリアミドオリゴマー（Ｂ）と反応させて、３００℃以上の融点を有する新規の半芳香族ポリアミド（Ｃ）を結果として取得することを含む。このようなプロセスにおいては、ポリアミドオリゴマー（Ｂ）は、アミド化反応及びトランスアミド化反応によって半芳香族ポリアミド（Ａ）と反応して、半芳香族ポリアミド（Ａ）に共有結合して、半芳香族ポリアミド（Ａ）の融点よりも少なくとも５℃高い融点を有する半芳香族ポリアミド（Ｃ）を形成する。新規の半芳香族ポリアミド（Ｃ）は又、同じモル濃度の繰り返し単位を含むが全溶融プロセスにより調製される半芳香族ポリアミド（Ｃ）よりも少なくとも４℃高い凝固点を呈する。
【００３４】
具体的には、２９５℃以下の融点を有し且つテレフタルアミド繰り返し単位を含む半芳香族ポリアミド（Ａ）と、テレフタルアミド繰り返し単位を含むポリアミドオリゴマー（Ｂ）とを、半芳香族ポリアミド（Ａ）とポリアミドオリゴマー（Ｂ）の両方の融点よりも高い温度で、３００℃以上の融点を有する半芳香族ポリアミド（Ｃ）を生成するのに十分な時間、溶融混合することを含み、前記ポリアミドオリゴマー（Ｂ）が、２０００ｍｅｑ／Ｋｇ未満のアミン末端基濃度と、ＩＳＯ３０７：２００７に従い硫酸中で測定された少なくとも０．１０のＩＶとを有する、新規のプロセスが本明細書に開示される。
【００３５】
本明細書に開示の新規のプロセスは、高融点の半芳香族ポリアミドを調製する既存の多くのプロセスを超える利点を有する。これらの新規のプロセスは、ポリアミド中に非常に高いモル濃度のテレフタル酸を導入させて、同時に３００℃以上の融点を有する半芳香族ポリアミドを調製するのに通常必要である高い反応温度へのポリアミドの曝露を制限する。これらのプロセスは、溶融混合プロセスであり、溶媒の使用を必要とせず、固体のポリアミドを得るプロセスからの結果として生じるそのような溶媒の回収を必要としない。高い反応温度にポリアミドを曝すのを抑える又は最小限にすることにより、最終のポリアミドにおける分解生成物が、オートクレーブ及びいくつかの連続重合プロセスと比較すると、低減される。追加的に、本明細書に開示の新規のプロセスは、いくつかの２ステップ重合プロセスと比較すると、粉末材料の処理を削減する。
【発明を実施するための形態】
【００３６】
半芳香族ポリアミド（Ａ）
半芳香族ポリアミド（Ａ）は、２９５℃以下の融点を有し、テレフタルアミド繰り返し単位を含むいかなる半芳香族ポリアミドであってもよい。ポリアミド樹脂（Ａ）には、少なくとも２０モルパーセント〜１００モルパーセントのテレフタル酸及び１種又は複数種のジアミンモノマーを含有するモノマーから誘導される、コポリマー、ターポリマー、又はより高次のポリマーが含まれてよい。追加のモノマーとしては、ラクタム、芳香族又は脂肪族ジカルボン酸、及びそのプロセスから得られるポリアミドの所望の特性に応じて、約０〜８０モルパーセントの範囲の濃度で使用してよい他のモノマーが挙げられる。
【００３７】
好ましくは、半芳香族ポリアミド（Ａ）は、テレフタル酸と、１種又は複数種の追加の芳香族又は脂肪族ジカルボン酸成分と、１種又は複数種の脂肪族ジアミン成分とから形成される。１種又は複数種の追加の芳香族ジカルボン酸は、例えば、イソフタル酸、ナフタレンジカルボン酸、及び置換芳香族ジカルボン酸、例えば、２−メチルテレフタル酸などであってよい。
【００３８】
半芳香族ポリアミド（Ａ）のジカルボン酸成分は、少なくとも２０モルパーセント、好ましくは３０モルパーセント、より好ましくは少なくとも４０モルパーセント、そして最も好ましくは少なくとも５０モルパーセントのテレフタル酸を含有する。好ましくは、ジカルボン酸成分は、テレフタル酸（Ｔ）とイソフタル酸（Ｉ）との混合物を含み、その混合物は、テレフタル酸のイソフタル酸に対するモル比（Ｔ：Ｉ）約５０：５０〜６０：４０、好ましくは約５２：４８〜５６：４４を含む。さらに、１種又は複数の芳香族ジカルボン酸は、アジピン酸、ピメリン酸、スベリン酸、アゼライン酸、セバシン酸、及びドデカン二酸のような１種又は複数の脂肪族ジカルボン酸と混合できる。ＰＡ６Ｔ／６１０は、脂肪族ジカルボン酸を含む半芳香族ポリアミド（Ａ）の例である。本明細書に開示の半芳香族ポリアミド（Ａ）中のテレフタル酸などの芳香族ジカルボン酸のモル濃度は、半芳香族ポリアミド（Ａ）中に存在する全てのジカルボン酸の総モル濃度に基づく。
【００３９】
半芳香族ポリアミド（Ａ）は、非限定でテトラメチレンジアミン、ヘキサメチレンジアミン、オクタメチレンジアミン、デカメチレンジアミン、ドデカメチレンジアミン、２−メチルペンタメチレンジアミン、２−エチルテトラメチレンジアミン、２−メチルオクタメチレンジアミン、トリメチルヘキサメチレンジアミン、１，４−ジアミノシクロヘキサン、ビス（ｐ−アミノシクロヘキシル）メタン、及び／又はそれらの混合物を含む炭素原子４個以上のジアミンのうちから選択できる１種又は複数種の脂肪族ジアミンを含む。
【００４０】
半芳香族ポリアミド（Ａ）の例は、ポリ（ヘキサメチレンテレフタルアミド／ヘキサメチレンイソフタルアミド）（ＰＡ６Ｔ／６Ｉ）、ポリ（ヘキサメチレンテレフタルアミド／ヘキサメチレンヘキサンジアミド）（ＰＡ６Ｔ／６６）、ポリ（ヘキサメチレンテレフタルアミド／ヘキサメチレンデカンジアミド）（ＰＡ６Ｔ／６１０）、ポリ（ヘキサメチレンテレフタルアミド／ヘキサメチレンドデカンジアミド）（ＰＡ６Ｔ／６１２）、ポリ（デカメチレンテレフタルアミド／デカメチレンデカンジアミド）（ＰＡ１０Ｔ／１０１０）、ポリ（デカメチレンテレフタルアミド／デカメチレンイソフタルアミド）（ＰＡ１０Ｔ／１０Ｉ）、ポリ（ペンタメチレンテレフタルアミド／ペンタメチレンデカンジアミド）（ＰＡ５Ｔ／５１０）、ポリ（ペンタメチレンテレフタルアミド／ペンタメチレンイソフタルアミド）（ＰＡ５Ｔ／５Ｉ）、ポリ（テトラメチレンテレフタルアミド／テトラメチレンデカンジアミド）（ＰＡ４Ｔ／４１０）、ポリ（ヘキサメチレンテレフタルアミド／ノナメチレンテレフタルアミド）（ＰＡ６Ｔ／９Ｔ）、ポリ（ノナメチレンテレフタルアミド／デカメチレンテレフタルアミド）（ＰＡ９Ｔ／１０Ｔ）、ポリ（デカメチレンテレフタルアミド／１１−アミノウンデカンアミド）（ＰＡ１０Ｔ／１１）、ポリ（ヘキサメチレンテレフタルアミド／ヘキサメチレンイソフタルアミド／ε−カプロラクタム）（ＰＡ６Ｔ／６Ｉ／６）、ポリ（ヘキサメチレンテレフタルアミド／ヘキサメチレンイソフタルアミド／ヘキサメチレンヘキサンジアミド）（ＰＡ６Ｔ／６Ｉ／６６）、ポリ（テトラメチレンテレフタルアミド／ε−カプロラクタム）（ＰＡ４Ｔ／６）、ポリ（ヘキサメチレンテレフタルアミド／２−メチルペンタメチレンテレフタルアミド／ヘキサメチレンヘキサンジアミド）（ＰＡ６Ｔ／ＤＴ／６６）、ポリ（ヘキサメチレンテレフタルアミド／ヘキサメチレンテトラデカンジアミド）（ＰＡ６Ｔ／６１４）、ポリ（ノナメチレンテレフタルアミド／ノナメチレンデカンジアミド）（ＰＡ９Ｔ／９１０）、ポリ（ノナメチレンテレフタルアミド／ノナメチレンドデカンジアミド）（ＰＡ９Ｔ／９１２）、ポリ（ノナメチレンテレフタルアミド／１１−アミノウンデカンアミド）（ＰＡ９Ｔ／１１）、ポリ（ノナメチレンテレフタルアミド／１２−アミノドデカンアミド）（ＰＡ９Ｔ／１２）、ポリ（デカメチレンテレフタルアミド／１２−アミノドデカンアミド）（ＰＡ１０Ｔ／１２）ポリ（デカメチレンテレフタルアミド／デカメチレンドデカンジアミド）（ＰＡ１０Ｔ／１０１２）、ポリ（デカメチレンテレフタルアミド／ε−カプロラクタム）（ＰＡ１０Ｔ／６）、ポリ（ドデカメチレンテレフタルアミド／ドデカメチレンドデカンジアミド）（ＰＡ１２Ｔ／１２１２）、ポリ（ドデカメチレンテレフタルアミド／ε−カプロラクタム）（ＰＡ１２Ｔ／６）、ポリ（／ヘキサメチレンテレフタルアミド／ε−カプロラクタム）（ＰＡ６Ｔ／６）、ポリ（ヘキサメチレンテレフタミド／ヘキサメチレンヘキサンジアミド／２−メチルペンタメチレンヘキサンジアミド）（ＰＡ６Ｔ／６６／Ｄ６）、ポリ（ヘキサメチレンテレフタミド／２−メチルペンタメチレンテレフタミド）（ＰＡ６Ｔ／ＤＴ）��ポリ（テトラメチレンテレフタルアミド／ヘキサメチレンテレフタルアミド）（ＰＡ４Ｔ／６Ｔ）、ポリ（テトラメチレンテレフタルアミド／１１−アミノウンデカンアミド）（ＰＡ４Ｔ／１１）、ポリ（ヘキサメチレンテレフタルアミド／１１−アミノウンデカンアミド）（ＰＡ６Ｔ／１１）、ポリ（デカメチレンテレフタルアミド／１１−アミノウンデカンアミド）（ＰＡ１０Ｔ／１１）、ポリ（ドデカメチレンテレフタルアミド／１１−アミノウンデカンアミド）（ＰＡ１２Ｔ／１１）、ポリ（テトラメチレンテレフタルアミド／１２−アミノドデカンアミド）（ＰＡ４Ｔ／１２）、ポリ（ヘキサメチレンテレフタルアミド／１２−アミノドデカンアミド）（ＰＡ６Ｔ／１２）、及びポリ（ペンタメチレンテレフタルアミド／ペンタメチレンヘキサンジアミド）（ＰＡ５Ｔ／５６）からなる群から独立して選択してよい。
【００４１】
好ましい半芳香族ポリアミド（Ａ）としては、ポリ（ヘキサメチレンテレフタルアミド／ヘキサメチレンイソフタルアミド）（ＰＡ６Ｔ／６Ｉ）、ポリ（ヘキサメチレンテレフタルアミド／ヘキサメチレンヘキサンジアミド）（ＰＡ６Ｔ／６６）、ポリ（ヘキサメチレンテレフタルアミド／ヘキサメチレンデカンジアミド）（ＰＡ６Ｔ／６１０）、ポリ（ヘキサメチレンテレフタルアミド／ヘキサメチレンドデカンジアミド）（ＰＡ６Ｔ／６１２）、ポリ（デカメチレンテレフタルアミド／デカメチレンデカンジアミド）（ＰＡ１０Ｔ／１０１０）、ポリ（デカメチレンテレフタルアミド／デカメチレンイソフタルアミド）（ＰＡ１０Ｔ／１０Ｉ）、ポリ（ペンタメチレンテレフタルアミド／ペンタメチレンデカンジアミド）（ＰＡ５Ｔ／５１０）、ポリ（ペンタメチレンテレフタルアミド／ペンタメチレンイソフタルアミド）（ＰＡ５Ｔ／５Ｉ）、ポリ（ヘキサメチレンテレフタルアミド／ヘキサメチレンイソフタルアミド／ε−カプロラクタム）（ＰＡ６Ｔ／６Ｉ／６）、ポリ（ヘキサメチレンテレフタルアミド／ヘキサメチレンイソフタルアミド／ヘキサメチレンヘキサンジアミド）（ＰＡ６Ｔ／６Ｉ／６６）、及びポリ（ペンタメチレンテレフタルアミド／ペンタメチレンヘキサンジアミド）（ＰＡ５Ｔ／５６）が挙げられる。
【００４２】
本明細書に開示のプロセスに有用な半芳香族ポリアミド（Ａ）は、少なくとも８，０００、好ましくは少なくとも１０，０００の数平均分子量（Ｍn）を有する。絶対的な最大Ｍnは存在しないが、半芳香族ポリアミド（Ａ）のＭnが、典型的な製造プロセスを用いて調製できるように十分に低いことは好ましい。所望の最大Ｍnは、３０，０００未満、好ましくは２０，０００以下である。
【００４３】
半芳香族ポリアミド（Ａ）の製造は、当業者内では容易であり、本明細書に開示の新規のプロセスにおいてポリアミド樹脂（Ａ）として使用できる多くのポリアミドは、市販されている。半芳香族ポリアミド（Ａ）は、バッチ、連続、又は半連続プロセスを含む任意の公知のプロセスにより作ることができる。国際公開第２０１５／０５７５５７号パンフレットは、バッチプロセスを用いて半芳香族ポリアミドを調製するプロセスを開示する。
【００４４】
ポリアミドオリゴマー（Ｂ）
ポリアミドオリゴマー（Ｂ）は、テレフタルアミド繰り返し単位を含み、２０００ｍｅｑ／Ｋｇ未満のアミン末端基濃度、及び少なくとも０．１０のインヘレント粘度（ＩＶ）を有する。本明細書に記載されるプロセスで生成される半芳香族ポリアミド（Ｃ）の融点が、少なくとも３００℃になることであるならば、ポリアミドオリゴマー（Ｂ）の融点は、半芳香族ポリアミド（Ａ）の融点よりも高くなるのが望ましい。ポリアミドオリゴマー（Ｂ）の融点が、半芳香族ポリアミド（Ａ）の融点よりも低いならば、ポリアミドオリゴマー（Ｂ）と半芳香族ポリアミド（Ａ）との、本明細書に開示されるプロセスを用いる反応は、少なくとも３００℃の融点を有する半芳香族ポリアミド（Ｃ）を生成しないこととなる。ポリアミドオリゴマー（Ｂ）は、テレフタルアミド繰り返し単位以外の繰り返し単位を含むことができる。
【００４５】
本明細書に開示される反応性プロセスの利点の１つは、ポリアミドを長期間高温に曝すことなく、半芳香族ポリアミド（Ａ）中のテレフタル酸のモル濃度を増大する能力である。テレフタル酸のモル濃度が、ポリアミド中で増大するほど、ポリアミドの融点も、通常は高くなることが、当技術分野では知られている。殊にポリアミドの融点が３００℃以上である場合には、ポリアミドの分解が懸念される時点まで温度が上昇しない限り、ポリアミドの融点が高いほど、溶液中のポリアミドを処理／重合することは難しくなる。ポリアミドオリゴマー（Ｂ）中のテレフタル酸のモル濃度は、変動してもよく、半芳香族ポリアミド（Ｃ）中の所望のテレフタル酸濃度によって決まる。テレフタル酸が、ポリアミドオリゴマー（Ｂ）中に存在する唯一のジカルボン酸であるのが好ましい。半芳香族ポリアミド（Ａ）中のテレフタル酸含有量を増大して半芳香族ポリアミド（Ｃ）を形成できるようにするために、ポリアミドオリゴマー（Ｂ）が、半芳香族ポリアミド（Ａ）中のジカルボン酸の総モルを基準として、半芳香族ポリアミド（Ａ）よりも１０モル％高いテレフタル酸濃度を有するのも又好ましい。
【００４６】
ポリアミドオリゴマー（Ｂ）が、２０００ｍｅｑ／Ｋｇ以下、好ましくは１５００ｍｅｑ／Ｋｇ以下、及びより好ましくは１０００ｍｅｑ／Ｋｇ以下のアミン末端基濃度を有するのは、好ましい。例えば、ヘキサメチレンジアミン（ＨＭＤ）モノマーが、６Ｔ塩として８０００ｍｅｑ／Ｋｇのアミン基濃度を有することは、当業者には公知である。ＨＭＤモノマーが、テレフタル酸モノマーと反応して２のＤＰを有するオリゴマーを形成する場合、そのオリゴマーは、４０００ｍｅｑ／Ｋｇのアミン基濃度を有する。アミン末端基濃度の値が、ＤＰだけでなく、二塩基酸のジアミンに対する（二塩基酸：ジアミン）モル比により影響を受けることを当業者は理解している。本明細書に開示のアミン末端基の算出に関し、二塩基酸：ジアミンの比がほぼ１．０であると仮定する。
【００４７】
ポリアミドオリゴマー（Ｂ）は、半芳香族ポリアミド（Ａ）とポリアミドオリゴマー（Ｂ）との反応から生成される所望のポリアミドに応じて、約１．２〜０．８、好ましくは約１．１〜０．９０、より好ましくは約０．９９〜１．０１の二塩基酸：ジアミンの比を有してもよい。
【００４８】
ポリアミドオリゴマー（Ｂ）が、少なくとも約０．１０、好ましくは０．１５、より好ましくは０．１８、そして最も好ましくは少なくとも０．２０の固有粘度を有するのは、追加的に好ましい。
【００４９】
ポリアミドオリゴマー（Ｂ）が、少なくとも３、好ましくは少なくとも約４、より好ましくは少なくとも約６、そして最も好ましくは少なくとも約８のＤＰを有するのが好ましい。本明細書に開示のプロセスで使用できるポリアミドオリゴマー（Ｂ）のＤＰには絶対的な上限は存在しないが、ＤＰの実際の上限は、３０、好ましくは２５以下、そしてより好ましくは２０以下である。ＤＰとアミン末端基濃度は相互に関連するので、当業者は、ポリアミドオリゴマー（Ｂ）を調製するのに使用される、アミン末端基濃度、ＩＶ、ジカルボン酸、及びジアミンから、ポリアミドオリゴマー（Ｂ）のＤＰを求めることができる。
【００５０】
ポリマーの重合度又はＤＰは、タイトル：Ｆｕｎｄａｍｅｎｔａｌ  Ｐｒｉｎｃｉｐｌｅｓ  ｏｆ  Ｃｏｎｄｅｎｓａｔｉｏｎ  Ｐｏｌｙｍｅｒｉｚａｔｉｏｎ，Ｐ．Ｊ．Ｆｌｏｒｙ，Ｃｈｅｍ．Ｒｅｖ．，１９４６，３９（１），ｐ１７１の学術論文において考察されている。
【００５１】
本明細書に開示のプロセスで使用できるポリアミドオリゴマー（Ｂ）を定義する代替的方法は、数平均分子量（Ｍn）である。分子量の範囲は、モノマーとして使用されるジカルボン酸及びジアミンの分子量に応じて僅かに変化することとなるが、分子量は、ポリアミドオリゴマー（Ｂ）を決定するのに容易に測定できるパラメーターである。好ましくは、ポリアミドオリゴマー（Ｂ）の分子量は、約５００〜５０００であり、より好ましくは約８００〜４０００、最も好ましくは約１３００〜３０００である。そのような分子量は、ポリアミドオリゴマー（Ｂ）の所望のＤＰを包含する。
【００５２】
本明細書に開示のプロセスは、ポリアミドオリゴマー（Ｂ）が少なくとも約０．１０の固有粘度及び２０００ｍｅｑ／Ｋｇ以下のアミン末端基濃度を有する場合に、所望のポリアミドを生成するのに最も効果的であるように思われる。ポリアミドオリゴマー（Ｂ）が２０００ｍｅｑ／Ｋｇ以下アミン末端基濃度及び少なくとも約０．１０の固有粘度を有する場合に、ポリアミドオリゴマー（Ｂ）のＤＰは、通常少なくとも約４である。
【００５３】
ポリアミドオリゴマー（Ｂ）は、バッチ、連続、及び半連続プロセスを含む任意の公知のプロセスにより、調製してよい。例えば、国際公開第９９／６１５０９号パンフレットは、ヘリカルリボン攪拌機を備えるオートクレーブを使用しての６Ｔポリアミドオリゴマーの合成及びそのオリゴマーの噴霧乾燥を７ページに開示する。
【００５４】
ポリアミドオリゴマー（Ｂ）を調製するのに使用される一般的なプロセスは、米国特許出願公開第２００７／００４３１８５号明細書に開示されている。このプロセスの一変形形態においては、ジカルボン酸及びジアミンモノマー及び他の任意の原料を反応器内に投入し、反応混合物に、重合が起こるような時間、温度及び圧力をもたらし、その後、温度及び／又は圧力を下げ、結果として相転移を生じて固体のポリアミドオリゴマー（Ｂ）を形成する。
【００５５】
別法として、ジカルボン酸及びジアミンモノマーは、反応器内に投入でき、反応混合物に、ジカルボン酸−ジアミン塩を生成するのに十分な時間、温度及び圧力をもたらす。次に、塩を単離し、異なる反応器内に移送し、反応器内において、重合が起こるような時間、塩に温度及び圧力をもたらし、その後、温度及び／又は圧力を下げ、結果として相転移を生じて固体のポリアミドオリゴマー（Ｂ）を形成する。
【００５６】
別の代替的プロセスは、最終のポリアミドオリゴマー（Ｂ）の所望のＤＰよりも低いＤＰを有するオリゴマー前駆体をさらなる重合のために反応容器に加えることを含む。全ての変形形態においては、水は、重合中にプロセスからベントされる。
【００５７】
これらのプロセス変動において重合が進行し、ポリアミドオリゴマー（Ｂ）がモノマー及びオリゴマー前駆体と置き換わるに従って、水が除去され、反応器内にある条件下での転相により、ポリアミドオリゴマー（Ｂ）の粉末が形成される。
【００５８】
所望のＤＰを有するポリアミドオリゴマー（Ｂ）を調製するのにどちらの変形形態を用いるに関係なく、一旦所望のＤＰに到達すると、ポリアミドオリゴマー（Ｂ）を多相系から単離する必要がある。これは、使用可能な装置に応じて、様々な方法で達成してよい。
【００５９】
一変形形態において、高い剪断力をもたらすことができる単一の反応器を全オリゴマー化プロセスに用いて、粉末としてポリアミドオリゴマー（Ｂ）を調製して回収する。この変形形態においては、ジカルボキシルモノマー及びジアミンモノマーが反応器に投入され、水がベントされて固形のポリアミドオリゴマー（Ｂ）を含む多相系を形成しながら、重合が反応器で起こる。次に、反応器の圧力及び／又は温度が下げられ、残留水がベントされ、その間に、反応器内における剪断作用は、依然として残留水を含むことがある大きな塊の物質とは対照的に、固体のポリアミドオリゴマー（Ｂ）の粉末形態での回収を確実にする。より高分子量の生成物が必要であるならば、重合は、場合により、固体相で続けることができる。つまり、ＤＰをさらに増大することが必要である場合には。ポリアミドオリゴマー（Ｂ）を生成するのに高い剪断力を有する反応器を使用する利点の１つは、得られる粉末生成物が、噴霧乾燥により得られる粉末生成物よりも高い密度を有することである。高い密度のこれらのオリゴマー粉末は、殊に押出機を使用する場合には、噴霧乾燥により得られるオリゴマー粉末よりも本明細書に開示の新規のプロセスに好適である。ポリアミドオリゴマー（Ｂ）は又、噴霧乾燥プロセスにより調製した場合よりも高い剪断力の反応器によって調製した場合に、より低い濃度の低分子量の抽出物を有する。
【００６０】
さらなる一変形形態においては、従来の重合装置を用いて、溶液中でポリアミドオリゴマー（Ｂ）を生成することができる。次に、その溶液を噴霧乾燥して、水を除去し、ポリアミドオリゴマー（Ｂ）の粉末を生成する。ＤＰを増大する必要があるならば、さらなる重合のためにこの粉末を反応器に直接供給してもよい。
【００６１】
ポリアミドオリゴマー（Ｂ）を調製するのに好ましいタイプの装置の１つは、プラウミキサー（ｐｌｏｕｇｈ  ｍｉｘｅｒ）、例えばＬｏｄｉｇｅ  Ｐｌｏｕｇｈｓｈａｒｅ  Ｍｉｘｅｒ（Ｌｏｄｉｇｅ，Ｐａｄｅｒｂｏｒｎ，Ｇｅｒｍａｎｙ）、又はＬｉｔｔｌｅｆｏｒｄ  Ｄａｙ（Ｃｉｎｃｉｎｎａｔｉ，Ｏｈｉｏ）により製造されるプラウミキサー（ｐｌｏｗ  ｍｉｘｅｒ）である。しかし、重合後の反応物から流動可能な粉末を生成できる任意の混合機又は撹拌機は、固体形態でポリアミドオリゴマー（Ｂ）を調製するのに好適である。
【００６２】
ポリアミドオリゴマー（Ｂ）を調製するのに所望のプロセスは、以下のステップを伴う：
１）ポリアミドオリゴマー（Ｂ）における適切な酸とアミンのバランスを得るために所望される重量比のジアミンとジカルボン酸モノマーが、高い剪断力をもたらし水溶液を形成できる反応器において一緒に混合される。モノマーを重合するのに必要な温度及び圧力まで、必要な期間水溶液を加熱し、その間同時に水をベントし２６０℃の最大温度まで温度を上昇させて、結果としてオリゴマー溶液となるステップ；
２）温度を２６０℃以下に維持しながら、反応器における圧力を徐々に低減し、追加の水を反応器からベントして、結果として転相を生じて、固体相のポリアミドオリゴマー（Ｂ）を得るステップ；
３）固体相のポリアミドオリゴマー（Ｂ）を不活性ガスパージ下で剪断して、ポリアミドオリゴマー（Ｂ）を粉末として提供するステップ。
【００６３】
ポリアミドオリゴマー（Ｂ）の例としては、ヘキサメチレンテレフタルアミド（６Ｔ）、ペンタメチレンテレフタルアミド（５Ｔ）、ノナメチレンテレフタルアミド（９Ｔ）、デカメチレンテレフタルアミド（１０Ｔ）、ドデカメチレンテレフタルアミド（１２Ｔ）、ポリ（ヘキサメチレンテレフタルアミド／ヘキサメチレンヘキサンジアミド）（ＰＡ６Ｔ／６６）、ポリ（ヘキサメチレンテレフタルアミド／ヘキサメチレンイソフタルアミド）（ＰＡ６Ｔ／６Ｉ）、ポリ（ヘキサメチレンテレフタルアミド／ヘキサメチレンデカンジアミド）（ＰＡ６Ｔ／６１０）、ポリ（ヘキサメチレンテレフタルアミド／ヘキサメチレンドデカンジアミド）（ＰＡ６Ｔ／６１２）、イソホロンジアミンテレフタルアミド（ＩＰＤＴ）、ｍ−キシリレンジアミンテレフタルアミド（ＭＸＤＴ）、及びこれらの混合物が挙げられるが、これらに限定されない。
【００６４】
高濃度のテレフタル酸を有するポリアミドを調製する本明細書に開示される新規のプロセスでのポリアミドオリゴマー（Ｂ）の使用に加えて、ポリアミドオリゴマー（Ｂ）は、高分子量のポリアミドをポリアミドオリゴマーとブレンドする又は溶融混合することにより改善された溶融流動挙動を有するポリアミドを調製する様々なプロセスで用いてもよい。例えば、米国特許第６，５４８，５９１号明細書は、高分子量ポリアミドの融点よりも高い混合温度で、且つポリアミドオリゴマーの融点以下の溶融温度で、高分子量ポリアミドとポリアミドオリゴマーを混合することにより、ポリアミドの溶融流動挙動を向上させるプロセスを開示する。
【００６５】
米国特許第７，５７２，８５６号明細書は、ポリアミド及び難燃剤とポリアミドオリゴマーとの溶融混合であって、ポリアミドオリゴマーが、ポリアミドより低い融点を有する溶融混合を開示する。
【００６６】
本明細書に開示の新規のプロセスは、プロセスが出発のポリアミドのテレフタル酸濃度を増大するように設計されている状況に限定されていない。これらのプロセスは、他のモノマー又はオリゴマーをポリアミドに取り込むことにより、出発のポリアミドの組成を変更するように用いることができる。半芳香族ポリアミド（Ａ）よりも低いテレフタル酸含有量を有するポリアミドオリゴマー（Ｂ）を反応させることを望むならば、得られるポリアミドは、特定の用途に有用な特性を有することがあるが、このようなポリアミドは、半芳香族ポリアミド（Ａ）よりも高いテレフタル酸濃度を有することにはならない。
【００６７】
半芳香族ポリアミド（Ａ）とポリアミドオリゴマー（Ｂ）との反応
半芳香族ポリアミド（Ａ）とポリアミドオリゴマー（Ｂ）との反応は、半芳香族ポリアミド（Ａ）の融点を２９５℃以下から少なくとも３００℃まで上げるのに十分な温度、圧力及び時間で、半芳香族ポリアミド（Ａ）をポリアミドオリゴマー（Ｂ）と溶融混合できる任意の装置用いて、実施できる。
【００６８】
本明細書に記載のプロセスにおいて、半芳香族ポリアミド（Ａ）と配合できるポリアミドオリゴマー（Ｂ）の重量パーセントは、半芳香族ポリアミド（Ａ）とポリアミドオリゴマー（Ｂ）の総重量を基準として、約５重量パーセント〜約４０重量パーセントのポリアミドオリゴマー（Ｂ）の範囲である。つまり、２０重量パーセントのポリアミドオリゴマー（Ｂ）を用いるならば、半芳香族ポリアミド（Ａ）の重量パーセントは、８０重量パーセントである。
【００６９】
本明細書に開示のプロセスは、バッチプロセス、連続プロセス、又は半連続プロセスであってよい。連続又は半連続プロセスにおいては、ポリアミドオリゴマー（Ｂ）の半芳香族ポリアミド（Ａ）に対する適切な重量比をプロセス中に維持することを確実にする計量装置を使用することは、当業者内では容易である。
【００７０】
反応押出プロセス用に設計された押出機において、好ましくは二軸押出機において、半芳香族ポリアミド（Ａ）とポリアミドオリゴマー（Ｂ）との反応を実施することは、好ましい。二軸押出機は、共回転か又は反回転のどちらかであってよい。
【００７１】
一般的に、新規のポリアミドを調製するための本明細書に記載の新規のプロセスは、最初に半芳香族ポリアミド（Ａ）をポリアミドオリゴマー（Ｂ）と溶融混合することを含む。半芳香族ポリアミド（Ａ）とポリアミドオリゴマー（Ｂ）を溶融混合するのに用いる方法は、いずれの特定のプロセスにも限定されない。例えば、半芳香族ポリアミド（Ａ）とポリアミドオリゴマー（Ｂ）は、両方とも固体状態である間に一緒に物理的に混合して混合物を形成してよい。混合物を後の使用のために保管してもよく、又は反応性処理をするために直ちに溶融混合装置に加えてもよい。
【００７２】
半芳香族ポリアミド（Ａ）をポリアミドオリゴマー（Ｂ）と物理的に混合するための装置の例としては、ゴム圧延機、密閉式ミキサー、例えば、「Ｂａｎｂｕｒｙ」ミキサー及び「Ｂｒａｂａｎｄｅｒ」ミキサー、単又は多ブレード密閉式ミキサー、「Ｆａｒｒｅｌｌ連続ミキサー」などの多バレルミキサー、射出成形機、並びに押出機、単軸と二軸の両方、共回転又は反回転のどちらかが挙げられる。これらの装置は、単独で使用することができ、又はスタティックミキサー、混合トーピード、及び／又はこの目的のために設計されたバルブ、ゲート又はスクリューなどの、内部圧及び／又は混合の強さを増すための様々な装置と組み合わせて使用することができる。
【００７３】
別法として、半芳香族ポリアミド（Ａ）とポリアミドオリゴマー（Ｂ）を所望の重量比で溶融混合装置に個々に供給してもよい。押出機を本明細書に開示のプロセスに用いるならば、半芳香族ポリアミド（Ａ）とポリアミドオリゴマー（Ｂ）を押出機に異なる位置で供給してもよい。例えば、半芳香族ポリアミド（Ａ）を押出機の主投入口を介して供給してよく、ポリアミドオリゴマー（Ｂ）をサイドポートを介して供給してもよい。半芳香族ポリアミド（Ａ）とポリアミドオリゴマー（Ｂ）は、押出機又は他の装置の主投入口を介して個々に供給してもよい。
【００７４】
ポリアミドオリゴマー（Ｂ）の融点は、半芳香族ポリアミド（Ａ）の融点よりも高いのが好ましく、反応性プロセスのための装置条件は、ポリアミドオリゴマー（Ｂ）の融点より高い最終溶融温度に達するように設定する必要がある。装置をベントして、半芳香族ポリアミド（Ａ）とポリアミドオリゴマー（Ｂ）との重縮合反応から生じる水を除去して、ポリアミドオリゴマー（Ｂ）の半芳香族ポリアミド（Ａ）への取り込みを促進し、結果として半芳香族ポリアミド（Ａ）の融点よりも少なくとも５℃高い融点を有する半芳香族ポリアミド（Ｃ）が形成される。押出機を使用するならば、ペレット成形ダイを介して半芳香族ポリアミド（Ｃ）を押出して、停止させ、ペレットに切断してよい。
【００７５】
半芳香族ポリアミド（Ｃ）を形成する、ポリアミドオリゴマー（Ｂ）と半芳香族ポリアミド（Ａ）とのほぼ完全な反応に必要な時間は、反応器の温度、反応中の混合の程度、混合装置での滞留時間、材料の融点、及び二塩基酸のジアミンに対するバランスなどの複数の要因に応じて異なる。
【００７６】
半芳香族ポリアミド（Ｃ）を形成する、ポリアミドオリゴマー（Ｂ）と半芳香族ポリアミド（Ａ）とのほぼ完全な反応に必要な時間は、約４００℃〜３０５℃、好ましくは約３８０℃〜３５０℃の範囲の温度で、約１５秒〜４分の範囲であるのが好ましい。反応中に使用する温度が高いほど、ポリアミドオリゴマー（Ｂ）と半芳香族ポリアミド（Ａ）との完全な反応に必要な期間は短くなる。
【００７７】
ポリアミドオリゴマー（Ｂ）と半芳香族ポリアミド（Ａ）との反応が、押出機又は他の装置を介して単一工程で起こるのが好ましい。別法として、ほぼ完全な反応は、押出機を介して複数の工程を用いて達成できる。例えば、ポリアミドオリゴマー（Ｂ）と半芳香族ポリアミド（Ａ）を押出機内で約３５０℃の温度で１分間反応させて、押出した材料を押出機にフィードバックし、同じ温度で及び同じ時間さらに反応させてよい。このプロセスは、ポリアミドオリゴマー（Ｂ）と半芳香族ポリアミド（Ａ）とのほぼ完全な反応が起こり、半芳香族ポリアミド（Ｃ）を形成するまで、繰り返してよい。
【００７８】
本明細書に記載の反応性プロセスの利点の１つは、ポリアミドが過度に高い温度に長期間曝されないことである。通常は、ポリアミド樹脂（Ａ）とポリアミドオリゴマー（Ｂ）の間で生じるほぼ完全な反応のために、ポリアミドオリゴマー（Ｂ）の融点を超えて溶融混合組成物を保持する時間は、５分未満、好ましくは３分未満、より好ましくは２分未満、最も好ましくは１分未満である。それよりも長い反応時間は、可能であるが、ポリアミドの分解の可能性があるので、望まれない。ほぼ完全な反応は、最終の半芳香族ポリアミド（Ｃ）中に残留する未反応のポリアミドオリゴマー（Ｂ）が約５パーセント未満、好ましくは約２パーセント未満であると定義される。半芳香族ポリアミド（Ｃ）中の未反応のポリアミドオリゴマー（Ｂ）の存在は、結果として試験サンプル中の未反応のポリアミドオリゴマー（Ｂ）が起因して、試験サンプルのＤＳＣ中に２つの溶融ピーク（３９０℃で測定の場合）が生じる。半芳香族ポリアミド（Ｃ）中に未反応のポリアミドオリゴマー（Ｂ）が存在することにより、結果として不十分な機械物性がもたらされることがある。
【００７９】
具体的には、半芳香族ポリアミド（Ｃ）は、２９５℃以下の融点を有し且つ少なくとも１つのテレフタルアミド繰り返し単位を含む半芳香族ポリアミド（Ａ）と、少なくとも１つのテレフタルアミド繰り返し単位を含み且つ２０００ｍｅｑ／Ｋｇ未満のアミン末端基濃度を有し、及びＩＳＯ３０７：２００７に従って硫酸中で測定した少なくとも０．１０のＩＶを有するポリアミドオリゴマー（Ｂ）とを、半芳香族ポリアミド（Ａ）とポリアミドオリゴマー（Ｂ）の両方の融点よりも高い温度で、３００℃以上の融点を有する半芳香族ポリアミド（Ｃ）を生成するのに十分な時間、溶融混合するプロセスにより調製できる。
【００８０】
さらに、本明細書に開示の新規のプロセスにより調製される半芳香族ポリアミド（Ｃ）は、同じモル濃度の同一繰り返し単位を含むが全て溶融プロセスにより調製された半芳香族ポリアミド（Ｃ）よりも少なくとも４℃高い、ＡＳＴＭ３４１８：２０１５に従って測定した凝固点を予想外にも示す。半芳香族ポリアミド（Ｃ）の凝固点は、処理装置から直接の半芳香族ポリアミド（Ｃ）のサンプルを採用し、それは、いかなる追加の熱履歴にも曝されない。つまり、半芳香族ポリアミド（Ｃ）の凝固点は、サンプルがダイを出た後に得られ、水浴で冷却されたサンプルを採用する。
【００８１】
本明細書に開示のプロセスは、３００℃を超える融点を有する半芳香族ポリアミドを調製するのに有用である。そのように高い融点を有するポリアミドは、自動車エンジン部品、ボンネット下の自動車部品（ａｕｔｏｍｏｔｉｖｅ  ｕｎｄｅｒ  ｔｈｅ  ｈｏｏｄ  ｐａｒｔｓ）、電子部品、車両における電装部品、コネクタ、プラグ、センサー、リレー、ソレノイド、スイッチ、及び水管理システム用の部品などの用途に使用される物品を調製するのに有用である。
【実施例】
【００８２】
本明細書に開示の新規のプロセス及びポリアミドは、以下の実施例によりさらに定義される。これらの実施例は、本開示の特定の好ましい態様を示しているが、例示のためにのみ示されていることを理解されたい。上述の考察及びこれらの実施例から、当業者は、本開示の本質的な特徴を確認することができ、それの趣旨及び範囲から逸脱することなく、様々な変更及び修正を行ってそれを様々な使用及び条件に適応できる。
【００８３】
例示的な物品は、下表で「Ｅ」で識別され、本明細書に記載される及び列挙される化合物、プロセス、及び物品の範囲をさらに例証することのみを意図し、限定することを意図するものではない。比較例は、下表で「Ｃ」で識別される。
【００８４】
試験方法
融点及び凝固点
本明細書における融点及び凝固点をＤＳＣ（ＴＡ  Ｉｎｓｔｒｕｍｅｎｔｓ  Ｑ２０００又はＱ１０００，ＴＡ  Ｉｎｓｔｒｕｍｅｎｔｓ，Ｎｅｗ  Ｃａｓｔｌｅ，Ｄｅｌａｗａｒｅ，ＵＳＡ）により、第一及び第二加熱走査の両方において走査速度１０℃／分で、並びにＡＳＴＭ  Ｄ３４１８：２０１５に従って冷却サイクルにおいて求め、最大の吸熱ピークで融点を採用し、最終温度及び等温保持時間は、表に示す通りである。５０ｍｌ／分のパージ速度での窒素下のアルミニウムパン内で全てのサンプルを試験した。表に２つの融点値を列挙している場合には、サンプルが２つの融点を有することを示す。表中の全ての融点及び凝固点を℃で表す。
【００８５】
表３Ａ、３Ｂ、３Ｃ、及び３ＤにおけるＤＳＣデータに対しては、ＴＡ  Ｉｎｓｔｒｕｍｅｎｔｓ  Ｑ１０００を以下の選択内容で使用した。
サンプル質量：３＋／−１ｍｇ
サンプル形態：４分の１に切断して３ｍｇのサンプルを得るペレット
【００８６】
表１Ｂ、２Ａ、２Ｂ、３Ｅ、３Ｆ、及び３ＧにおけるＤＳＣデータに対しては、ＴＡ  Ｉｎｓｔｒｕｍｅｎｔｓ  Ｑ２０００を以下の選択内容で使用した。
サンプル質量：１０＋／−１ｍｇ
サンプル形態：ペレットを微細粉末に極低温で粉砕した。
【００８７】
インヘレント粘度
試験する材料に応じて、２種の異なる溶媒においてインヘレント粘度を測定した。
【００８８】
２５℃で９８％硫酸中又はｍ−クレゾール中のどちらかで試験するポリアミドの０．５％の溶液において、ＩＳＯ３０７：２００７に記載の方法に従った、Ｓｃｈｏｔｔ  ＡＶＳ３１０粘度測定単位、Ｓｃｈｏｔｔ  ＣＫ３００冷却単位、及びＳｃｈｏｔｔ  ＣＴ５２定温浴を用いて、インヘレント粘度（ＩＶ）を測定した。
【００８９】
アミン末端測定
試験する材料に応じて、２種の異なる溶媒においてアミン末端を測定した。
【００９０】
フェノール／メタノールの混合液（９０：１０容積比）中又はヘキサフルオロイソプロパノール中のポリアミド又はオリゴマーの１パーセント溶液を０．０２５Ｎ過塩素酸溶液で滴定することにより、サンプルのアミン末端を求めた。全てＭｅｔｒｏｈｍ  ＵＳＡ，Ｒｉｖｅｒｖｉｅｗ，Ｆｌｏｒｉｄａ，ＵＳＡから入手可能である、Ｍｅｔｒｏｈｍ  ｐＨ電極と共にＴｉｔｒａｎｄｏ８０９及びＤｏｓｉｎｏ８００ビュレットを有するＭｅｔｒｏｈｍ「Ｔｉａｍｏ」オペレーティングシステムを用いて、電位差滴定で終点を求めた。
【００９１】
酸末端測定
ポリマーサンプルを２種の溶媒：溶媒１＝９５：５のｏ−クレゾール／ｏ−ジクロロベンゼンと、溶媒２＝メタノール中の２０％の塩化リチウムとのブレンド（５５：４５容積比）に溶解させ、その後、メタノール中の１重量％の過塩素酸をアミン末端と反応するのに必要量に僅かに過剰な量、溶液が酸性になるまで、加えた。過剰の過塩素酸に対する電位終点を経て、カルボキシル末端に対する終点まで、ポリマー溶液をベンジルアルコール中の０．０４Ｎの水酸化テトラブチルアンモニウムで滴定した。全てＭｅｔｒｏｈｍ  ＵＳＡ，Ｒｉｖｅｒｖｉｅｗ，Ｆｌｏｒｉｄａ，ＵＳＡから入手可能である、Ｍｅｔｒｏｈｍ  ｐＨ電極と共にＴｉｔｒａｎｄｏ８０９及びＤｏｓｉｎｏ８００ビュレットを有するＭｅｔｒｏｈｍ「Ｔｉａｍｏ」オペレーティングシステムを用いた。２つの終点に対する滴定の違いを用いて、カルボキシル末端の濃度を算出した。
【００９２】
材料
下表で例示される化合物、プロセス、及び物品において、次の原材料を使用した。全てのパーセント値は、特に明記しない限り重量％である。
【００９３】
半芳香族ポリアミド（Ａ）６Ｔ／６Ｉの合成
実施例Ｅ１〜Ｅ１３、Ｅ１４ａ、Ｅ１４ｂ、Ｃ１ａ、及びＣ１ｂに使用する６Ｔ／６Ｉ半芳香族ポリアミド（Ａ）を４００ガロン撹拌オートクレーブにおいて下に記載のように１ステップの全溶融バッチプロセスで作製した。それぞれの半芳香族ポリアミド（Ａ）に使用する原料の量及び温度を表１に列挙する。
【００９４】
ヘキサメチレンジアミン（ＨＭＤ）、水、テレフタル酸（ＴＰＡ）、イソフタル酸（ＩＰＡ）を塩反応器に投入した。塩反応器は、ジャケットで蒸気を用いて熱を提供するジャケット式撹拌反応器である。原料を連続して混合しながら、塩反応器を窒素下、１５ｐｓｉａで９０℃まで加熱し、塩溶液を作製した。塩のｐＨを測定し、ジアミンの二塩基酸に対する適切な比を確実にし、それに応じて、ジアミン又は二塩基酸で調節した。次に、塩溶液を４００ガルのオートクレーブに汲み上げ、残留する原料（酢酸、次亜リン酸ナトリウム（ＳＨＰ）及び消泡剤）をオートクレーブに投入した。蒸発サイクルのためにオートクレーブを６５ｐｓｉａの圧力で１６０℃まで撹拌しながら加熱した。合計の蒸発サイクル時間は、１２０〜１３０分であった。
【００９５】
目下濃縮された塩溶液の圧力は、第一サイクルにおいて６５ｐｓｉａから２６５ｐｓｉａまで５５〜７５分の期間にわたって増大した。異なるサイクルで必要とされる所望の圧力／温度を達成する手法で、圧力制御弁を巧みに操作した。温度を１６０℃から２３０℃まで上昇させて、その時点で圧力が３４５ｐｓｉａの最終圧力まで５．３ｐｓｉ／分で徐々に増大した間に、第二サイクルにおいて圧力を２６５ｐｓｉａに一定に保った。温度は又、サイクル２の終了温度までのこの時間中に、表１に示すように徐々に上昇した。第二サイクルの合計反応時間は、８５〜９５分であった。第三サイクル中、表１に示すように段階３Ａ〜３Ｃにおいて、圧力及び温度をゆっくり降下させた。最終（真空）サイクル（サイクル４）中に、ポリアミド樹脂（Ａ）の溶融粘度及び分子量の指示として、撹拌機動力を用いた。真空サイクルは、通常、約１０〜１５分続いた。
【００９６】
【表１】
2020536134.tif 000002
【００９７】
半芳香族ポリアミド（Ａ）の合成：１０Ｔ／１０１０  ８０／２０
実施例Ｅ１５及びＥ１６に使用した１０Ｔ／１０１０の半芳香族ポリアミド（Ａ）を１２Ｌの撹拌オートクレーブにおいて下に記載のように６Ｔ／６Ｉを調製するのに用いたプロセスと同様に１ステップの全溶融バッチプロセスで調製した。使用した原料の量及び温度を表１Ａに列挙する。
【００９８】
螺旋型撹拌機を備える１２Ｌの加熱オートクレーブに表１Ａに列挙する全ての原料を投入した。オートクレーブを封止し、５ＲＰＭで１０分間、連続窒素パージ下で撹拌した後、蒸発サイクルのために５５ｐｓｉａの圧力で１５５℃まで撹拌しながら加熱して、濃縮塩溶液を提供した。合計の蒸発時間は、３０〜４５分であった。
【００９９】
濃縮塩溶液の圧力を第一サイクルにおいて５５ｐｓｉａから２００ｐｓｉａまで約１５〜２５分の期間にわたって増大させた。異なるサイクルで必要とされる所望の圧力／温度を達成する手法で、圧力制御弁を巧みに操作した。温度を１５５℃から２３０℃まで上昇させて、その時点で圧力が３４５ｐｓｉａの最終圧力まで３．２ｐｓｉ／分で徐々に増大した間に、第二サイクルにおいて圧力を２００ｐｓｉａに一定に保った。温度も又、表１Ａに示すように最終温度までのこの時間の間に徐々に上昇した。第二サイクルの合計反応時間は、１２０〜１３５分であった。第三サイクル中、大気圧まで７．３ｐｓｉ／分で圧力及び温度をゆっくり降下させた。最終（真空）サイクル（サイクル４）中に、ポリアミド樹脂（Ａ）の溶融粘度及び分子量の指示として、撹拌トルクを用いて、最終サイクルを止めて、キャスティングを開始した。真空サイクルは、通常約２０分又は目標のトルクに到達するまで続いた。
【０１００】
【表２】
2020536134.tif 000003
【０１０１】
半芳香族ポリアミド（Ａ）６Ｔ／６６（２５／７５）の合成
７３．５重量％の市販のＰＡ６６（ＤｕＰｏｎｔ  Ｚｙｔｅｌ（登録商標）１０１）と２６．５重量％の６Ｔオリゴマーとを２６ｍｍの押出機内で溶融混合することにより、半芳香族ポリアミドＡ（６Ｔ／６６  ２５／７５）を調製し、両方とも主投入口を介して供給し、以下の条件を用いた：ダイでの溶融温度は、３６８℃であった。処理量：５０ｐｐｈ、スクリューＲＰＭ：８００。ＰＡ−６Ａの物理的特性を表１Ｂに示す。
【０１０２】
表１Ｂは、本明細書に開示の新規のプロセスを用いて半芳香族ポリアミド（Ｃ）を調製する異なる半芳香族ポリアミド（Ａ）の物理的特性を示す。
【０１０３】
【表３】
2020536134.tif 000004
【０１０４】
ポリアミドオリゴマー（Ｂ）：６Ｔ
以下の手順に従って、実施例Ｅ１〜Ｅ１３、Ｅ１４ａ、Ｅ１４ｂ、Ｃ１ａ、及びＣ１ｂで使用するポリアミドオリゴマー（Ｂ）、６Ｔを調製した。
【０１０５】
４５ガロン塩反応器に３３ｋｇの水、１１．４ｋｇの７０％ヘキサメチレンジアミン溶液、１１．５ｋｇのテレフタル酸、１７３ｇｒの１％次亜リン酸ナトリウム溶液、及び８６ｇｒの１％  Ｃａｒｂｏｗａｘ  ８０００溶液を投入し、次に１４．５ｐｓｉｇの圧力で６０分間、原料を撹拌しながら９０℃まで加熱し、結果としてｉｎ−ｓｉｔｕ形成のナイロン塩の透明溶液を得た。次に、塩溶液を大気圧でプラウ反応器に汲み上げた。プラウ反応器は、加熱ジャケット、プラウミキサー、及び高剪断チョッパーを備えた。温油スキッドからの温油を用いて、プラウ反応器ジャケットを介して蒸発及び反応のために熱を提供した。プラウミキサー及びチョッパーにより混合しながらジャケットを介して熱を提供することにより、プラウ反応器でのオリゴマー化プロセスが始まった。プラウ反応器内の自生圧力を約４時間のうちに３６５ｐｓｉａまで増大させた。この時点でプラウ反応器をベントし、温度をゆっくりと２２０℃から２４５℃に２時間で上昇させた。オリゴマー溶液の温度が２４５℃に達した際に、プラウ反応器の圧力を約４５分で大気圧まで降下させた。これは、結果としてアミドオリゴマーが個体相になる相転移をもたらした。ポリアミドオリゴマーを約２時間のうちに６０℃まで冷却させて、プラウ反応器から取り出して、実施例に使用するポリアミドオリゴマー（Ｂ）を提供した。表２Ａ及び２Ｂは、１０ＴであるＯ−１３Ｂを除いて様々な６Ｔポリアミドオリゴマー（Ｂ）のＩＶ及びアミン末端基濃度を開示する。
【０１０６】
【表４】
2020536134.tif 000005
【０１０７】
【表５】
2020536134.tif 000006
【０１０８】
ポリアミドオリゴマー（Ｂ）：１０Ｔ
ポリアミドオリゴマー（Ｂ）、１０Ｔを以下の手順に従って調製した。特性を表２ＢにサンプルＯ−１３Ｂとして列挙する。
【０１０９】
塩反応器に、２０ｋｇの水、１０．３ｋｇの１，１０−ジアミノデカン、９．６ｋｇのテレフタル酸、１７６ｇｍの１％次亜リン酸ナトリウム溶液、及び８８ｇｍの１％  Ｃａｒｂｏｗａｘ  ８０００溶液を投入した。１，１０ジアミノデカンを溶解させるまで原料を攪拌しながら、混合液を大気圧で８０℃まで６０分間加熱した。得られたスラリーを大気圧でプラウ反応器に汲み上げた。６Ｔオリゴマーと同じ条件下で１０Ｔ塩を処理して、粉末形態で１０Ｔオリゴマーを提供した。Ｏ−１３Ｂのアミン末端は、未溶解のオリゴマーである故に、正確に求めることができなかった。
【０１１０】
半芳香族ポリアミド（Ｃ）
本明細書に開示され及び表３Ａ〜３Ｃに列挙される新規の半芳香族ポリアミド（Ｃ）を、以下のプロセスにより調製した。
【０１１１】
減量メインフィーダを介して、２６ｍｍの共回転噛合型の二軸押出機の第一バレルに、０．５％未満の水分を有する６Ｔ／６Ｉポリマーを供給した。押出機は、１４のバレル、２つのベントポート及び１つのサイド供給ポートからなる。バレル６でのサイドフィーダを介して又はメインフィーダを介して、半芳香族ポリアミド（Ａ）と共に、０．５％未満の水分を有する６Ｔオリゴマーを供給する。第一ベントポートは、２１ｍｍＨｇの真空でメイン供給ポートの下流に位置してポリマーから水分を除去し、第二ベントポートは、２１ｍｍＨｇの真空レベルでオリゴマーのサイド供給ポートの下流に位置してアミド化反応から生じる水を除去した。６Ｔオリゴマーの半芳香族ポリアミド（Ａ）に対する所望の重量パーセントを有するように６Ｔオリゴマーの供給速度を調節した。平均バレル温度は、約３３５〜約３５５℃の範囲であり、スクリューＲＰＭは、３５０〜５７５の範囲であり、ハンドヘルド装置により測定した出口ダイにおいて３８０〜３８５℃の範囲の半芳香族ポリアミド（Ｃ）の溶融温度を有するように調節した。押出機のサイズ及び処理量に応じて、押出機内での滞留時間は、約３０秒〜１分未満の範囲である。冷水浴に押出してペレット成形することにより、半芳香族ポリアミド（Ｃ）を回収した。
【０１１２】
【表６】
2020536134.tif 000007
【０１１３】
表３Ａの結果は、本明細書に開示のプロセスの再現性と、同じ６５／３５のモル比を有する半芳香族ポリアミド（Ｃ）を導く異なる半芳香族ポリアミド（Ａ）及びポリアミドオリゴマー（Ｂ）の使用とを示す。実施例Ｅ１〜Ｅ２は、６Ｔ／６Ｉのモル比が６５／３５である半芳香族ポリアミド（Ｃ）を調製するために、６Ｔ／６Ｉのモル比が異なる半芳香族ポリアミド（Ａ）、異なる濃度のポリアミドオリゴマー（Ｂ）を使用する。実施例Ｅ４〜Ｅ６は、異なるポリアミドオリゴマー（Ｂ）を使用することにより、６Ｔ／６Ｉのモル比が６５／３５である半芳香族ポリアミド（Ｃ）を調製するために、６Ｔ／６Ｉのモル比が５２／４８である半芳香族ポリアミド（Ａ）を使用する。実施例Ｅ３及びＥ７は、６Ｔ／６Ｉのモル比が６５／３５である半芳香族ポリアミド（Ｃ）を導くように、６Ｔ／６Ｉのモル比が５６／４４である半芳香族ポリアミド（Ａ）で開始する。
【０１１４】
【表７】
2020536134.tif 000008
【０１１５】
表３Ｂの結果は、本明細書に開示の新規のプロセスにより生成できる、異なる６Ｔ／６Ｉモル比を有する様々な半芳香族ポリアミド（Ｃ）を示す。実施例Ｅ９、Ｅ１１、及びＥ１２は、６Ｔのモル濃度が比較的高い、６Ｔ／６Ｉのモル比が同じ７１／２９である半芳香族ポリアミド（Ｃ）を導くように、異なる半芳香族ポリアミド（Ａ）及び異なるポリアミドオリゴマー（Ｂ）を使用する。実施例Ｅ１０及びＥ１３は、６８／３２及び６５／３５のモル比をそれぞれ有する半芳香族ポリアミド（Ｃ）を提供する。実施例Ｅ８は、６Ｔ／６Ｉのモル比５２／４８を有する半芳香族ポリアミド（Ａ）から調製した６Ｔ／６Ｉ（６０／４０モル比）を含む半芳香族ポリアミド（Ｃ）を示す。
【０１１６】
追加的に、３９０℃でＤＳＣにより実施例Ｅ１〜Ｅ１３を試験して、第一加熱で観察されたのは、単一融点だけであり、半芳香族ポリアミド（Ａ）とポリアミドオリゴマー（Ｂ）の反応が起こったことを示唆した。
【０１１７】
【表８】
2020536134.tif 000009
【０１１８】
表３Ｃは、本明細書に開示のプロセスにおいて半芳香族ポリアミド（Ａ）と反応して半芳香族ポリアミド（Ｃ）を生成するポリアミドオリゴマー（Ｂ）に関して、ポリアミドオリゴマー（Ｂ）が、半芳香族ポリアミド（Ａ）とポリアミドオリゴマー（Ｂ）の両方とも溶融状態であるように、その融点にある必要がある、好ましくはその融点を超える必要がある明確な根拠を提供する。表３ＣのＥ１４ａ及びＥ１４ｂは、３５０℃及び３９０℃でＤＳＣにより２つの異なる最大温度で試験した単一ポリマーの試験サンプルを表す。Ｃ１ａ及びＣ１ｂは、３５０℃と３９０℃の両方でＤＳＣにより同様に試験した単一ポリマーの試験サンプルを表す。
【０１１９】
表３ＣのＣ１及びＥ１４は、同じ半芳香族ポリアミド（Ａ）と同様な６Ｔポリアミドオリゴマー（Ｂ）を使用して、同じ６５／３５（６Ｔ／６Ｉ）モル比を有するポリアミドを調製する。Ｃ１を調製する押出機における温度がＥ１４と異なったことを除いて、同じ押出機を使用してＥ１４及びＣ１を調製した。Ｃ１に関して、ポリマーの出口の溶融温度は、半芳香族ポリアミド（Ａ）の融点よりも高いが約３７０℃であるポリアミドオリゴマー（Ｂ）の融点よりも低い３５５℃であった。これらの押出機の条件下で、ポリアミドオリゴマー（Ｂ）と半芳香族ポリアミド（Ａ）との反応は、Ｃ１ｂの２つの融点（第一加熱）が反映するので、容易に起こらなかった。３９０℃で試験した場合のＣ１ｂの２つの第一融点は、異なる融点を有する、半芳香族ポリアミド（Ａ）及び未反応のポリアミドオリゴマー（Ｂ）が存在することに起因する。
【０１２０】
３５０℃（Ｃ１ａ）で試験する場合には、ポリアミドオリゴマー（Ｂ）の融点は、約３７０℃であり、３５０Ｃの最大試験温度のために反応せず、半芳香族ポリアミド（Ａ）の単一の溶融ピークをもたらす結果となる。
【０１２１】
第二加熱の３９０℃でＣ１を試験する場合には、２つの融点は現れず、単一の融点だけが存在することも留意されたい。これは、半芳香族ポリアミド（Ａ）とポリアミドオリゴマー（Ｂ）が試験中に反応して、３０３℃の融点を有する半芳香族ポリアミド（Ｃ）をもたらした結果に起因する。
【０１２２】
Ｅ１４は、３５０℃（Ｅ１４ａ）と３９０℃（Ｅ１４ｂ）の両方でＤＳＣにより試験した場合には、両方のＤＳＣ試験温度において単一の融点を呈し、両方の加熱サイクルに関して、半芳香族ポリアミド（Ａ）とポリアミドオリゴマー（Ｂ）が反応して半芳香族ポリアミド（Ｃ）を形成したことを示唆する。
【０１２３】
【表９】
2020536134.tif 000010
【０１２４】
表３Ｄは、本明細書に開示のプロセスにより、１０Ｔ／１０１０半芳香族ポリアミド（Ａ）及び１０Ｔポリアミドオリゴマー（Ｂ）を用いて生成する様々な半芳香族ポリアミド（Ｃ）を示す。本明細書に開示の新規のプロセスを用いて、半芳香族ポリアミド（Ａ）のテレフタル酸含有量を８０モル％から８５モル％まで増大させ、Ｅ１４及びＥ１５により示すような半芳香族ポリアミド（Ｃ）を提供する。
【０１２５】
ポリアミドＰＡ−６Ａ（５９重量％）を６ＴオリゴマーＯ−１５Ｂ（４１重量％）と一緒に押出機に供給し、以下の条件下で両方とも主投入口を介して供給し、半芳香族ポリアミド（Ｃ）Ｅ１７を作製した。ダイでの溶融温度：３７０℃、処理量：５０ｐｐｈ、スクリューＲＰＭ：５００。
【０１２６】
【表１０】
2020536134.tif 000011
【０１２７】
表３Ｅは、米国特許第６，７５９，５０５号明細書に開示される全溶融連続プロセスにより生成された６Ｔ／６Ｉ及び６Ｔ／６６ポリアミドの特性を示す。Ｃ２は、６５／３５の６Ｔ／６Ｉモル比及び２４４℃の凝固点を有し、同じモル比の繰り返し単位を有するが本明細書に開示の新規のプロセスにより調製した６Ｔ／６Ｉポリアミド（Ｅ１〜Ｅ７）と比較した。実施例Ｅ１〜Ｅ７で最も低い凝固点は、２７０℃であり、それは、Ｃ２の凝固点よりも２６℃高い。
【０１２８】
Ｃ３は、６８／３２の６Ｔ／６Ｉモル比及び２７１℃の凝固点を有し、同じモル比の繰り返し単位を有するが本明細書に開示の新規のプロセスにより調製したＥ１０と比較した。Ｅ１０は、２７８℃の凝固点を有し、それは、Ｃ３の凝固点よりも７℃高い。テレフタル酸のモル濃度が、ポリアミドにおいて増大し、その凝固点もＣ３に示すように増大することも留意されたい。
【０１２９】
【表１１】
2020536134.tif 000012
【０１３０】
表３ＦのＣ５は、全溶融バッチプロセスによりオートクレーブにおいて生成され、及び２６２℃の凝固点を有し、Ｃ６（８５／１５）と同じ１０Ｔ／１０１０モル比を有するが本明細書に開示のプロセスにより調製した実施例Ｅ１５及びＥ１６と比較した。Ｅ１５及びＥ１６の凝固点は、それぞれ２７１℃及び２７０℃であり、それらは、Ｃ５の凝固点よりも少なくとも８℃高い。
【０１３１】
【表１２】
2020536134.tif 000013
【０１３２】
表３Ｇは、本明細書に開示のプロセスにより調製した半芳香族ポリアミドと、全溶融連続プロセス又はバッチプロセスにより調製した半芳香族ポリアミドとの凝固点における差異を要約する。比較例Ｃ２、Ｃ３、及びＣ４の半芳香族ポリアミドを、米国特許第６７５９５０５号明細書、実施例３に開示される全溶融連続プロセスにより調製する。Ｃ５をバッチプロセスにより生成する。
【０１３３】
表３Ｇに示すように、Ｅ１及びＣ２は、同一のモル比の６Ｔ／６Ｉを有する。Ｅ１は、２６９℃で全ての６５／３５の実施例のうちで最も低いＦＰを有し、Ｃ２は、２４４℃のＦＰを有し、その差は２５℃である。Ｅ１０及びＣ３は、同一のモル比の６Ｔ／６Ｉを有し、異なるプロセスにより調製する。Ｅ１０は、２７８℃のＦＰを有し、Ｃ３は、２７１℃のＦＰを有し、その差は７℃である。７℃及び１２℃のＦＰの差は、Ｅ１５とＣ５の差、及びＥ１７とＣ４の差にそれぞれ示されている。
【０１３４】
凝固点におけるこれらの差は、本明細書に開示のプロセスにより調製した半芳香族ポリアミドと、既存の全溶融連続プロセス又はバッチプロセスにより調製した半芳香族ポリアミドとの化学構造における違いの明らかな指示である。
【国際調査報告】
2020536134.tif 000014
2020536134.tif 000015